(57)【要約】【課題】広い温度範囲において優れた粘着性および高温における施工対象に対する優れた保持性を有する粘着剤組成物、それから形成される粘着剤層を備える粘着シート、および、それを備える透湿防水粘着シートを提供すること。【解決手段】ブチルゴムを含有する粘着剤組成物であり、周波数１Ｈｚ、昇温速度５℃／分、温度範囲−６０〜７０℃の条件における粘着剤組成物の動的粘弾性測定で得られる、−１０℃の剪断貯蔵弾性率Ｇ’が１．０×１０６Ｐａ以下であり、かつ、６０℃の剪断貯蔵弾性率Ｇ’が２．０×１０４Ｐａ以上である粘着剤組成物から形成される粘着剤層１を備える粘着シート３を、施工対象４に貼着して、透湿防水シート７を粘着シート３を介して施工対象４に貼着する。【選択図】図２
2015040280.tif 000002
【特許請求の範囲】
【請求項１】
ブチルゴムを含有する粘着剤組成物であり、
周波数１Ｈｚ、昇温速度５℃／分、温度範囲−６０〜７０℃の条件における前記粘着剤組成物の動的粘弾性測定で得られる、−１０℃の剪断貯蔵弾性率Ｇ’が１．０×１０６Ｐａ以下であり、かつ、６０℃の剪断貯蔵弾性率Ｇ’が２．０×１０４Ｐａ以上であることを特徴とする、粘着剤組成物。
【請求項２】
下記の方法で実施される６０℃での保持力の評価において、ずれが５ｍｍ以下であることを特徴とする、請求項１に記載の粘着剤組成物。
前記粘着剤組成物から形成される厚み５００μｍの粘着剤層を厚み２５μｍの基材に貼着して、これらを幅２５ｍｍ、長さ１５０ｍｍの大きさに切断して、サンプルを作製する。別途、幅５０ｍｍ、長さ１２５ｍｍの大きさに切断したステンレス板を用意し、また、前記ステンレス板の長手方向一端部には、厚み方向を貫通する丸穴を形成する。次いで、前記サンプルにおける前記粘着剤層の長手方向一端部（長さ２５ｍｍ）を、前記ステンレス板の長手方向他端部（長さ２５ｍｍ）の幅方向中央部に、貼着寸法が２５ｍｍ×２５ｍｍとなるように、貼着する。その後、質量２ｋｇのローラーを１往復させることにより、前記サンプルを前記ステンレス板に圧着する。その後、前記サンプルを６０℃で１時間養生した後、前記ステンレス板の丸穴を固定し、前記サンプルの長手方向他端部に質量２００ｇのおもりを取り付けて、前記サンプルを垂下させて、５分経過後、前記サンプルが前記ステンレス板に対して下方にずれる距離を測定する。
【請求項３】
さらに、軟化剤を含有し、
前記軟化剤の流動点が、−５５℃以上、−１０℃以下であることを特徴とする、請求項１または２に記載の粘着剤組成物。
【請求項４】
４０℃における前記軟化剤の動粘度が１００ｍｍ２／ｓ以上、９０００ｍｍ２／ｓ以下であることを特徴とする、請求項３に記載の粘着剤組成物。
【請求項５】
さらに、ポリイソブチレンを含有することを特徴とする、請求項１〜４にいずれか一項記載の粘着剤組成物。
【請求項６】
請求項１〜５のいずれか一項に記載の粘着剤組成物から形成される粘着剤層
を備えることを特徴とする、粘着シート。
【請求項７】
透湿防水シートと、
前記透湿防水シートに積層される請求項６に記載の粘着シートと
を備えることを特徴とする、透湿防水粘着シート。
【発明の詳細な説明】
【技術分野】
【０００１】
本発明は、粘着剤組成物、粘着シートおよび透湿防水粘着シート、詳しくは、粘着剤組成物、それから形成される粘着剤層を備える粘着シート、および、それを備える透湿防水粘着シートに関する。
【背景技術】
【０００２】
従来、壁や屋根材などの貼着（施工）対象に、粘着剤組成物から形成される粘着剤層を備える粘着シートを貼着（施工）し、その上から透湿防水シートを貼着することが知られている。
【０００３】
そのような粘着シートの粘着剤層を形成する粘着剤組成物として、例えば、再生ブチルゴムなどを混練して調製した粘着剤組成物が提案されている（例えば、下記特許文献１参照。）。
【先行技術文献】
【特許文献】
【０００４】
【特許文献１】特開２００３−４１２３３号公報
【発明の概要】
【発明が解決しようとする課題】
【０００５】
しかるに、透湿粘着シートは、建築・土木工事などの屋外で用いられる場合には、粘着剤組成物も、夏の高温雰囲気や冬の低温雰囲気に曝されることから、粘着剤組成物には、低温から高温にわたる広い温度範囲において優れた粘着性を有することが要求される。しかし、特許文献１に記載の粘着剤組成物は、上記した要求、とりわけ、低温（−１０℃程度）における優れた粘着性を十分に満足することができない場合がある。
【０００６】
さらに、粘着剤組成物には、高温における施工対象に対する優れた保持性も要求される。
【０００７】
本発明の目的は、広い温度範囲において優れた粘着性および高温における施工対象に対する優れた保持性を有する粘着剤組成物、それから形成される粘着剤層を備える粘着シート、および、それを備える透湿防水粘着シートを提供することにある。
【課題を解決するための手段】
【０００８】
上記目的を達成するために、本発明の粘着剤組成物は、ブチルゴムを含有する粘着剤組成物であり、周波数１Ｈｚ、昇温速度５℃／分、温度範囲−６０〜７０℃の条件における前記粘着剤組成物の動的粘弾性測定で得られる、−１０℃の剪断貯蔵弾性率Ｇ’が１．０×１０６Ｐａ以下であり、かつ、６０℃の剪断貯蔵弾性率Ｇ’が２．０×１０４Ｐａ以上であることを特徴としている。
【０００９】
また、本発明の粘着剤組成物は、下記の方法で実施される６０℃での保持力の評価において、ずれが５ｍｍ以下であることが好適である。
【００１０】
前記粘着剤組成物から形成される厚み５００μｍの粘着剤層を厚み２５μｍの基材に貼着して、これらを幅２５ｍｍ、長さ１５０ｍｍの大きさに切断して、サンプルを作製する。別途、幅５０ｍｍ、長さ１２５ｍｍの大きさに切断したステンレス板を用意し、また、前記ステンレス板の長手方向一端部には、厚み方向を貫通する丸穴を形成する。次いで、前記サンプルにおける前記粘着剤層の長手方向一端部（長さ２５ｍｍ）を、前記ステンレス板の長手方向他端部（長さ２５ｍｍ）の幅方向中央部に、貼着寸法が２５ｍｍ×２５ｍｍとなるように、貼着する。その後、質量２ｋｇのローラーを１往復させることにより、前記サンプルを前記ステンレス板に圧着する。その後、前記サンプルを６０℃で１時間養生した後、前記ステンレス板の丸穴を固定し、前記サンプルの長手方向他端部に質量２００ｇのおもりを取り付けて、前記サンプルを垂下させて、５分経過後、前記サンプルが前記ステンレス板に対して下方にずれる距離を測定する。
【００１１】
また、本発明の粘着剤組成物は、さらに、軟化剤を含有し、前記軟化剤の流動点が、−５５℃以上、−１０℃以下であることが好適である。
【００１２】
また、本発明の粘着剤組成物では、４０℃における前記軟化剤の動粘度が１００ｍｍ２／ｓ以上、９０００ｍｍ２／ｓ以下であることが好適である。
【００１３】
また、本発明の粘着剤組成物は、さらに、ポリイソブチレンを含有することが好適である。
【００１４】
また、本発明の粘着シートは、上記した粘着剤組成物から形成される粘着剤層を備えることを特徴としている。
【００１５】
また、本発明の透湿防水粘着シートは、透湿防水シートと、上記した粘着シートとを備えることを特徴としている。
【発明の効果】
【００１６】
本発明の粘着剤組成物は、ブチルゴムを含有し、−１０℃の剪断貯蔵弾性率Ｇ’が特定の上限値以下であり、かつ、６０℃の剪断貯蔵弾性率Ｇ’が特定の下限値以上であるので、広い温度範囲において優れた粘着性と、高温における被着体（施工対象）に対する優れた保持性とを有する。
【００１７】
そのため、上記した粘着剤組成物から形成される粘着剤層を備える粘着シートは、広い温度範囲において優れた粘着性と、高温における被着体に対する優れた保持性とを有する粘着シートとして用いることができる。
【００１８】
また、本発明の粘着シートにより貼着される透湿防水シートは、建築・土木工事などの屋外用途を含む各種施工対象に貼着されて、広い温度範囲において優れた粘着性と、高温における施工対象に対する優れた保持性とを有する透湿防水粘着シートとされ、施工対象に透湿防水性を確実に付与することができる。
【図面の簡単な説明】
【００１９】
【図１】図１は、本発明の粘着剤組成物から形成される粘着剤層を備える粘着シートの一実施形態（基材レスタイプ）の断面図を示す。
【図２】図２は、図１に示す粘着シートを用いて、透湿防水シートを施工対象に施工する方法を説明する工程図であり、図２Ａは、粘着シートを施工対象に貼着する工程、図２Ｂは、透湿防水シートを施工対象に粘着シートを介して施工する工程を示す。
【図３】図３は、本発明の粘着シートの他の実施形態（基材入りの片面粘着剤層タイプ）の断面図を示す。
【図４】図４は、本発明の粘着シートの他の実施形態（基材入りの両面粘着剤層タイプ）の断面図を示す。
【図５】図５は、実施例における保持力の測定方法を説明する正面図を示す。
【発明を実施するための形態】
【００２０】
本発明の粘着剤組成物は、ブチルゴムを含有する。
【００２１】
ブチルゴムは、シール性を粘着剤組成物に付与するゴム成分である。ブチルゴムは、イソブテン（イソブチレン）および少量のイソプレンの共重合体（イソブチレン・イソプレンゴム）である。
【００２２】
ブチルゴムの種類は特に限定されず、例えば、再生ブチルゴム、合成ブチルゴムなどが挙げられる。
【００２３】
ブチルゴムは、同一種類を単独使用または異なる種類を併用することができる。
【００２４】
ブチルゴムとして、好ましくは、加工性の観点から、再生ブチルゴムが挙げられる。
【００２５】
また、ブチルゴムのムーニー粘度は、例えば、２０（ＭＬ１＋４、１００℃）以上、好ましくは、３０（ＭＬ１＋４、１００℃）以上であり、また、例えば、１００（ＭＬ１＋４、１００℃）以下、好ましくは、８０（ＭＬ１＋４、１００℃）以下である。
【００２６】
また、粘着剤組成物は、上記したブチルゴム以外のゴム成分を含有することもでき、そのようなゴム成分としては、例えば、ポリイソブチレン、アクリルゴム、シリコーンゴム、ウレタンゴム、ビニルアルキルエーテルゴム、ポリビニルアルコールゴム、ポリビニルピロリドンゴム、ポリアクリルアミドゴム、セルロースゴム、天然ゴム、ブタジエンゴム、クロロプレンゴム、スチレン・ブタジエンゴム、アクリロニトリル・ブタジエンゴム、スチレン・エチレン・ブタジエン・スチレンゴム、スチレン・イソプレン・スチレンゴム、イソプレンゴム、スチレン・ブタジエン・スチレンゴム、エチレン・プロピレンゴムなどが挙げられる。ブチルゴム以外のゴム成分として、好ましくは、ポリイソブチレンが挙げられる。
【００２７】
ポリイソブチレンは、高温における粘着性の低下を有効に防止するために、粘着剤組成物に配合される。ポリイソブチレンは、イソブチレンの重合体であり、粘度平均分子量が、例えば、５０万以上、好ましくは、１００万以上であり、また、例えば、３００万以下、好ましくは、２８０万以下である。ポリイソブチレンの粘度平均分子量は、ＢＡＳＦ社のカタログ「Ｏｐｐａｎｏｌ  Ｂ  Ｔｙｐｅｓ」（２００５年版）の第２頁に記載される方法に従って、測定される。
【００２８】
ポリイソブチレンの粘度平均分子量が上記した範囲内であれば、粘着剤組成物の凝集力を向上させることができる。
【００２９】
ポリイソブチレンは、同一種類を単独使用または異なる種類を併用することができる。
【００３０】
ブチルゴムおよびそれ以外のゴム成分（具体的には、ポリイソブチレン）の配合割合（ブチルゴム／それ以外のゴム成分）は、質量基準で、例えば、４０／６０以上であり、好ましくは、６０／４０以上、さらに好ましくは、７０／３０以上であり、また、例えば、９３／７以下、好ましくは、９０／１０以下、さらに好ましくは、８５／１５以下である。
【００３１】
ブチルゴムの配合割合は、ゴム成分の総量に対して、例えば、４０質量％以上、好ましくは、６０質量％以上、さらに好ましくは、７０質量％以上であり、また、例えば、９３質量％以下、好ましくは、９０質量％以下、さらに好ましくは、８５質量％以下である。ブチルゴムの配合割合が上記した範囲内あれば、広い温度範囲、とりわけ、高温における粘着性の低下を有効に防止することができる。
【００３２】
ブチルゴム以外のゴム成分の配合割合（具体的には、ポリイソブチレンの配合割合）は、ゴム成分の総量（つまり、ブチルゴムおよびポリイソブチレンの総量）に対して、例えば、７質量％以上、好ましくは、１０質量％以上、さらに好ましくは、１５質量％以上であり、また、例えば、６０質量％以下、好ましくは、４０質量％以下、さらに好ましくは、３０質量％以下である。ブチルゴム以外のゴム成分の配合割合が上記した範囲内にあれば、広い温度範囲、とりわけ、高温における粘着性の低下を有効に防止することができる。
【００３３】
ゴム成分の総量の配合割合は、粘着剤組成物に対して、例えば、１０質量％以上、好ましくは、１５質量％以上であり、また、例えば、５０質量％以下、好ましくは、４５質量％以下である。
【００３４】
また、粘着剤組成物は、さらに、軟化剤を含有することもできる。軟化剤は、広い温度範囲において優れた粘着性を粘着剤組成物に付与するために配合されており、例えば、パラフィン類、ワックス類、ナフテン類、アロマ類、アスファルト類、乾性油類（例えば、アマニ油など）、動植物油類、石油系オイル類（例えば、プロセスオイルなど）、ポリブテン、低分子量ポリエチレングリコール、フタル酸エステル類、リン酸エステル類、ステアリン酸またはそのエステル類、アルキルスルホン酸エステル類などが挙げられる。
【００３５】
軟化剤は、単独使用または２種以上併用することができる。
【００３６】
軟化剤として、好ましくは、石油系オイル類、ポリブテンが挙げられる。
【００３７】
軟化剤の４０℃における動粘度は、例えば、１００ｍｍ２／ｓ以上、好ましくは、２００ｍｍ２／ｓ以上、さらに好ましくは、２５０ｍｍ２／ｓ以上であり、また、例えば、９０００ｍｍ２／ｓ以下、好ましくは、２０００ｍｍ２／ｓ以下、さらに好ましくは、１０００ｍｍ２／ｓ以下である。
【００３８】
軟化剤の４０℃における動粘度が上記上限値を超えると、粘着剤組成物の−１０℃の剪断貯蔵弾性率Ｇ’（後述）が所望の上限値を上回ってしまうため、低温における粘着性が低下するとともに、高温における被着体（施工対象）に対する保持性が低下する場合がある。一方、軟化剤の４０℃における動粘度が上記下限値に満たないと、粘着剤組成物の６０℃の剪断貯蔵弾性率Ｇ’（後述）を所望の下限値を下回ってしまうため、高温における粘着性が低下して、高温における被着体（施工対象）に対する保持性が低下する場合がある。
【００３９】
軟化剤の動粘度は、ＪＩＳＫ２２８３（２０００）に準拠して測定され、具体的には、ガラス製毛管式粘度計装置により測定される。なお、軟化剤の動粘度は、動粘度が異なる複数種類が併用される場合には、それらの混合物の動粘度として測定される。
【００４０】
また、軟化剤の流動点は、例えば、−５５℃以上、好ましくは、−３０℃以上であり、また、例えば、−１０℃以下、好ましくは、−１５℃以下である。
【００４１】
流動点は、軟化剤を冷却したときに流動状態を保つことができる最低温度であって、例えば、ＪＩＳＫ２２６９（１９８７）に準拠して、自動流動点試験器により測定される。
【００４２】
軟化剤の流動点が上記した上限を上回れば、粘着剤組成物の−１０℃の剪断貯蔵弾性率Ｇ’（後述）を所望の上限値を上回ってしまうため、低温における粘着性が低下するとともに、高温における被着体（施工対象）に対する保持性が低下する。
【００４３】
軟化剤の配合割合は、ゴム成分（および必要により配合されるその他のゴム成分）の総量１００質量部に対して、例えば、８２質量部以上、好ましくは、９０質量部以上、さらに好ましくは、９５質量部以上であり、また、例えば、１２８質量部以下、好ましくは、１２６質量部以下、さらに好ましくは、１２５質量部以下である。
【００４４】
軟化剤の配合割合が上記範囲を超えると、被着体（施工対象）に対する保持性が低下する場合がある。一方、軟化剤の配合割合が上記範囲に満たないと、低温における粘着性が低下する場合がある。
【００４５】
さらに、粘着剤組成物には、架橋剤、粘着付与剤、充填剤を配合することもできる。
【００４６】
架橋剤は、粘着剤組成物に任意に配合され、低温での架橋が可能であり、例えば、架橋速度が比較的速いものが挙げられ、具体的には、キノイド化合物、チウラム化合物、キノンジオキシム化合物、マレイミド化合物などが挙げられる。
【００４７】
キノイド化合物としては、例えば、ポリ−ｐ−ジニトロソベンゼンなどが挙げられる。チウラム化合物としては、例えば、テトラメチルチウラムジスルフィド、テトラエチルチウラムジスルフィド、テトラブチルチウラムジスルフイド、テトラキス（２−エチルヘキシル）チウラムジスルフィド、ジぺンタメチレンチウラムテトラスルフィド、テトラメチルチウラムモノスルフィドなどが挙げられる。キノンジオキシム化合物としては、例えば、ｐ−キノンジオキシム、ｐ，ｐ′−ジベンゾイルキノンジオキシムなどが挙げられる。マレイミド化合物としては、例えば、Ｎ，Ｎ′−ｍ−フェニレンジマレイミド、Ｎ，Ｎ′−ｐ−フェニレンジマレイミド、Ｎ，Ｎ′−エチレンジマレイミドなどが挙げられる。
【００４８】
架橋剤は、単独使用または併用することができる。
【００４９】
架橋剤として、好ましくは、キノイド化合物が挙げられる。
【００５０】
架橋剤の配合割合は、ゴム成分（および必要により配合されるその他のゴム成分）の総量１００質量部に対して、例えば、０．０５質量部以上、好ましくは、０．１質量部以上であり、例えば、３質量部以下、好ましくは、２質量部以下である。
【００５１】
架橋剤の配合割合が上記範囲にあれば、架橋により凝集力を上げる効果を十分に図ることができる。
【００５２】
粘着付与剤は、粘着剤組成物の粘着力を向上させるとともに、高温においてブチルゴム（および必要により配合されるその他のゴム成分）を軟化し易くするために任意に配合され、例えば、石油系樹脂、フェノール系樹脂、ロジン系樹脂、テルペン系樹脂などが挙げられる。
【００５３】
粘着付与剤は、単独使用または併用することができる。
【００５４】
粘着付与剤として、好ましくは、石油系樹脂が挙げられる。
【００５５】
粘着付与剤の配合割合は、ゴム成分（および必要により配合されるその他のゴム成分）１００質量部に対して、例えば、１０質量部以上、好ましくは、２０質量部以上、さらに好ましくは、３０質量部以上であり、また、例えば、２００質量部以下、好ましくは、１５０質量部以下、さらに好ましくは、７０質量部以下である。
【００５６】
充填剤は、粘着剤組成物を補強するために任意に配合され、例えば、炭酸カルシウム（例えば、重質炭酸カルシウムまたは軽質炭酸カルシウムなど）、タルク、酸化チタン、カーボンブラック、シリカ、酸化マグネシウムなどが挙げられる。
【００５７】
充填剤の平均粒子径は、例えば、０．００１〜１０μｍであり、また、ＪＩＳ  Ｋ５１０１に準拠して測定される３５０メッシュの篩残分が、例えば、１０質量％以下、好ましくは、５質量％以下であり、例えば、０．１質量％以上でもある。
【００５８】
充填剤は、単独使用または併用することができる。
【００５９】
充填剤として、好ましくは、炭酸カルシウムが挙げられる。
【００６０】
充填剤の配合割合は、ゴム成分（および必要により配合されるその他のゴム成分）１００質量部に対して、例えば、４００質量部以下、好ましくは、３００質量部以下、さらに好ましくは、２８０質量部以下であり、また、例えば、５０質量部以上、好ましくは、１５０質量部以上である。
【００６１】
さらに、粘着剤組成物には、必要により、老化防止剤、可塑剤などの添加剤を、適宜の割合で配合することもできる。
【００６２】
そして、粘着剤組成物は、上記した各成分を上記した割合で配合して、加熱し混練して混練物として得ることができる。
【００６３】
混練には、例えば、ニーダー、バンバリーミキサー、ミキシングロールなどのバッチ式混練機や、２軸混練機などの連続混練機などが用いられる。混練における加熱温度は、例えば、８０℃以上、好ましくは、９０℃以上であり、また、例えば、１３０℃以下、好ましくは、１２５℃以下である。
【００６４】
そして、粘着剤組成物の動的粘弾性測定で得られる−１０℃の剪断貯蔵弾性率Ｇ’は、１．０×１０６Ｐａ以下であり、好ましくは、９．０×１０５Ｐａ以下、より好ましくは、８．０×１０５Ｐａ以下、さらに好ましくは、７．０×１０５Ｐａ以下、とりわけ好ましくは、６．０×１０５Ｐａ以下、最も好ましくは、５．０×１０５Ｐａ以下であり、また、１．０×１０５Ｐａ以上である。一方、粘着剤組成物の動的粘弾性測定で得られる６０℃の剪断貯蔵弾性率Ｇ’は、２．０×１０４Ｐａ以上であり、好ましくは、２．５×１０４Ｐａ以上、より好ましくは、３．０×１０４Ｐａ以上、さらに好ましくは、３．５×１０４Ｐａ以上、とりわけ好ましくは、４．０×１０４Ｐａ以上であり、また、例えば、１．０×１０５Ｐａ以下である。
【００６５】
粘着剤組成物の−１０℃の剪断貯蔵弾性率Ｇ’が上記上限を上回れば、低温における粘着性を向上させることができない。さらに、高温における被着体（施工対象）に対する保持性が低下する場合もある。
【００６６】
一方、粘着剤組成物の６０℃の剪断貯蔵弾性率Ｇ’が上記下限を下回れば、高温における粘着性が低下して、高温における被着体（施工対象）に対する保持性が低下する。
【００６７】
粘着剤組成物の剪断貯蔵弾性率Ｇ’の測定条件については、後の実施例にて詳述される。
【００６８】
図１は、本発明の粘着剤組成物から形成される粘着剤層を備える粘着シートの一実施形態（基材レスタイプ）の断面図を示す。図２は、図１に示す粘着シートを用いて、透湿防水シートを施工対象に施工する方法を説明する工程図であり、図２Ａは、粘着シートを施工対象に貼着する工程、図２Ｂは、透湿防水シートを施工対象に粘着シートを介して施工する工程を示す。
【００６９】
次に、本発明の粘着剤組成物から形成される粘着剤層を備える粘着シート（基材レスタイプ）、および、それを備える透湿防水粘着シートの一実施形態について、図１および図２を参照して説明する。
【００７０】
上記により得られた粘着剤組成物を、例えば、押出機、カレンダーロール、プレス機（熱プレス機）などの成形装置により、加熱して、例えば、シート形（層）状に成形して、粘着剤層１を備える粘着シート３を作製する。
【００７１】
あるいは、成形装置において、２枚の剥離シート２で粘着剤組成物を厚み方向に挟むことにより、図１に示すように、粘着剤層１と、それを厚み方向に挟む２枚の剥離シート２とを備える粘着シート３を作製する。なお、粘着剤層１は、剥離シート２の内側面に積層されている。
【００７２】
剥離シート２としては、剥離ライナー用基材（図示せず）と、その少なくとも一方面に形成される剥離処理層とを備える剥離ライナー（図示せず）などが挙げられる。
【００７３】
剥離ライナー用基材としては、例えば、ポリエステルシート（ポリエチレンテレフタレート（ＰＥＴ）シートなど）、オレフィン系樹脂シート（ポリエチレンシート、ポリプロピレンシートなど）、ポリ塩化ビニルシート、ポリイミドシート、ポリアミドシート（ナイロンシート）、レーヨンシートなどのプラスチック系基材シート（合成樹脂シート）、例えば、紙類（上質紙、和紙、クラフト紙、グラシン紙、合成紙、トップコート紙など）などが挙げられ、これらの他に、これらを、ラミネートや共押し出しなどにより、複層化したもの（例えば、２〜３層の複合体）なども挙げられる。
【００７４】
剥離処理層は、剥離ライナー用基材の一方面に剥離処理剤を塗布および乾燥することにより形成される。そのような剥離処理剤としては、例えば、シリコーン系剥離処理剤、フッ素系剥離処理剤、長鎖アルキル系剥離処理剤などが挙げられる。剥離処理剤は、単独または２種以上組み合わせて使用することができる。
【００７５】
剥離シート２として、好ましくは、ＰＥＴシートと、その上に、シリコーン系剥離処理剤の塗布により形成される剥離処理層とを備える剥離ライナーが挙げられる。
【００７６】
各剥離シート２の厚みは、例えば、１〜１０００μｍである。
【００７７】
粘着シート３における粘着剤層１の粘着力（実施例において詳述）は、−１０℃および６０℃において、３．０Ｎ／２５ｍｍ以上であり、好ましくは、−１０℃において、３．５Ｎ／２５ｍｍ以上、さらに好ましくは、−１０℃において、４Ｎ／２５ｍｍ以上である。
【００７８】
また、粘着シート３のステンレス板に対する保持力（実施例において詳述）は、粘着シート３を含むサンプル１０（図５参照）のずれとして、例えば、５ｍｍ以下である。ずれが上記上限以下であれば、高温における被着体（施工対象）に対する保持性に優れる。
【００７９】
そして、この粘着シート３は、建築・土木工事などの屋外用途を含む各種施工対象に貼着されて、粘着シート３に透湿防水シートが貼着される。つまり、粘着シート３は、透湿防水シートの施工対象に対する透湿防水処理に供される。
【００８０】
例えば、図１が参照されるように、粘着シート３における一方の剥離シート２を粘着剤層１から引き剥がす。これにより、粘着剤層１の表面を露出させる。
【００８１】
その後、図２Ａに示すように、粘着剤層１を施工対象４に貼着する。
【００８２】
具体的には、露出された粘着剤層１の表面を施工対象４の表面に圧着させる。
【００８３】
施工対象４としては、透湿防水性が必要とされるものであって、例えば、住宅用の建材（例えば、窓周り部の周縁部、胴差部、屋根材、壁など）、建築・土木工事の用に供する部材（例えば、貫通部、接合部など）などが挙げられる。
【００８４】
その後、図２Ｂに示すように、透湿防水シート７を、粘着シート３が貼着された施工対象４に施工する。つまり、粘着シート３の施工対象４への貼着の後に、透湿防水シート７を粘着シート３の上から施工対象４に施工する。すなわち、透湿防水シート７を粘着シート３に貼着する。
【００８５】
透湿防水シート７は、厚み方向を貫通する複数の微細孔が形成された樹脂シートや、繊維間に隙間が形成された不織布などからなり、湿気は微細孔や隙間を通過する一方、雨水は遮断されるシートである。透湿防水シート７は、上記機能を有するシートであれば特に限定されず、例えば、特開２００６−２４１７６９号公報、特開２００４−００３２２５号公報、特開２００４−００２５７７号公報などに例示されたものが挙げられる。なお、透湿防水シート７は、粘着シート３より大きく形成されている。
【００８６】
透湿防水シート７を、粘着剤層１が貼着された施工対象４に施工するには、具体的には、まず、図２Ａの矢印で示すように、粘着剤層１から他方の剥離シート２を引き剥がして、粘着剤層１を露出させる。続いて、透湿防水シート７を、露出された粘着剤層１の表面に貼着する。詳しくは、透湿防水シート７の中央部を粘着剤層１の表面に貼着する。
【００８７】
これにより、透湿防水シート７を、粘着剤層１を備える粘着シート３を介して、施工対象４に施工（貼着）する。
【００８８】
また、透湿防水シート７および粘着シート３は、施工対象４に透湿防水処理を付与する透湿防水粘着シート５とされる。つまり、透湿防水粘着シート５が施工対象４に施工される。
【００８９】
そして、本発明の粘着剤組成物は、ブチルゴムを含有し、−１０℃の剪断貯蔵弾性率Ｇ’が特定の上限値以下であり、かつ、６０℃の剪断貯蔵弾性率Ｇ’が特定の下限値以上であるので、広い温度範囲において優れた粘着性と、高温における被着体（施工対象）に対する優れた保持性とを有する。
【００９０】
そのため、上記した粘着剤組成物から形成される粘着剤層１を備える粘着シート３は、広い温度範囲において優れた粘着性と、高温における施工対象に対する優れた保持性とを有する粘着シート３として用いることができる。
【００９１】
また、上記した粘着シート３により貼着される透湿防水シート７は、建築・土木工事などの屋外用途を含む施工対象４に貼着されて、広い温度範囲において優れた粘着性と、高温における施工対象に対する優れた保持性とを有する透湿防水粘着シート５とされ、施工対象４に透湿防水性を確実に付与することができる。
【００９２】
図３は、本発明の粘着シートの他の実施形態（基材入りの片面粘着剤層タイプ）の断面図を示す。図４は、本発明の粘着シートの他の実施形態（基材入りの両面粘着剤層タイプ）の断面図を示す。
【００９３】
なお、上記した各部に対応する部材については、以降の各図面において同一の参照符号を付し、その詳細な説明を省略する。
【００９４】
図１および図２の実施形態では、本発明の粘着シートを、基材６（後述）を備えず、粘着剤層１を備える粘着シート３（基材レスタイプの粘着シート３）として説明しているが、例えば、図３および図４に示すように、基材６を備える粘着シート３（基材入りタイプの粘着シート３）とすることもできる。
【００９５】
図３において、粘着シート３は、基材６と、基材６に積層される粘着剤層１とを備えている。
【００９６】
粘着剤層１は、基材６の表面（片面）全面に積層されている。
【００９７】
基材６は、シート状をなし、例えば、剥離シート２で例示した合成樹脂シートおよび紙類と同様のものが挙げられる。さらに、基材６として、例えば、金属箔（例えば、ステンレス箔、アルミニウム箔など）、布類（綿、スフ、化繊、不織布など）なども挙げられる。
【００９８】
基材６として、好ましくは、プラスチックフィルム、布類が挙げられ、より好ましくは、ＰＥＴシート、不織布が挙げられる。
【００９９】
基材６の厚みは、例えば、２０μｍ以上、好ましくは、５０μｍ以上であり、また、例えば、１０００μｍ以下、好ましくは、５００μｍ以下である。
【０１００】
粘着シート３を作製するには、粘着剤層１と基材６とを、貼着する。
【０１０１】
なお、図３に示すように、粘着剤層１の裏面（基材６が積層される積層側と反対側面）に、剥離シート２を積層することもできる。
【０１０２】
この粘着シート３を用いて、施工対象４（図２参照）に透湿防水シート７（図２参照）を施工するには、剥離シート２が積層されている場合には、まず、図３の仮想線で示すように、剥離シート２を粘着剤層１から引き剥がして、粘着剤層１を露出させる。
【０１０３】
その後、図示しないが、施工対象４に粘着剤層１の半分を貼着し、続いて、粘着剤層１の残りの半分に対して透湿防水シート７（図２参照）を貼着する。
【０１０４】
一方、図４において、粘着シート３は、基材６と、基材６の両面に積層される粘着剤層１とを備える。
【０１０５】
粘着剤層１は、基材６を厚み方向に挟むように２層形成されている。各粘着剤層１の厚みは、例えば、１０μｍ以上、好ましくは、２０μｍ以上であり、また、例えば、１０００μｍ以下、好ましくは、８００μｍ以下である。
【０１０６】
また、一方の粘着剤層１の表面（基材６が積層される側と反対側面）に、剥離シート２を積層することもできる。
【０１０７】
図４の粘着シート３は、図１の粘着シート３と同様の方法により、透湿防水シート７の施工対象４に対する透湿防水処理の施工に用いられる。
【０１０８】
図３および図４の実施形態によっても、図１の実施形態と同様の作用効果を奏することができる。さらに、図３および図４の実施形態では、基材６によって、粘着シート３と、粘着シート３および透湿防水シート７を備える透湿防水粘着シート５（図２Ｂ参照）との強度を向上させることもできる。
【０１０９】
また、本発明の粘着シートは、例えば、粘着テープ、粘着フィルムなどを含んでいる。
【実施例】
【０１１０】
以下に、実施例および比較例を挙げて本発明をさらに詳しく説明するが、本発明は、何らそれらに限定されない。また、以下に示す実施例の数値は、上記の実施形態において記載される数値（すなわち、上限値または下限値）に代替することができる。
【０１１１】
（粘着シートの作製）
各成分を、表１の配合処方に従って、ミキシングロールにて、１２０℃で、回転数１５ｍｉｎ−１、１０分間混練して、混練物を調製した。その後、調製した混練物を、ＰＥＴからなり、表面（内側面）にシリコーン系剥離処理剤が塗布されて処理された２枚の剥離ライナー（剥離シート）で挟み、８０℃、圧力５０ｋｇ／ｃｍ２で、５分間プレスすることにより、厚み０．５ｍｍの粘着剤層と、２枚の剥離ライナーとを備える粘着シートを作製した（図１参照）。
【０１１２】
【表１】
2015040280.tif 000003
表中、配合処方欄において、特記する場合を除いて各成分の配合質量部数を示す。
【０１１３】
また、表中の略称を以下に詳述する。
【０１１４】
再生ブチルゴム：ムーニー粘度ＭＬ１＋４（１００℃）４４±６
Ｏｐｐａｎｏｌ  Ｂ  １００：ポリイソブチレン、粘度平均分子量１１０万、ＢＡＳＦジャパン社製
エスコレッツ１２０２：粘着付与剤、石油系樹脂、エクソン社製
ポリブテンＨＶ−１５：ポリブテン、軟化剤、流動点−２０℃、動粘度（４０℃）６５５ｍｍ２／ｓ、ＪＸ日鉱日石エネルギー社製
ポリブテンＨＶ−１００：ポリブテン、軟化剤、流動点−７．５℃、動粘度（４０℃）９５００ｍｍ２／ｓ、ＪＸ日鉱日石エネルギー社製
ＰＷ−９０：商品名「ダイアナプロセスオイルＰＷ−９０」、軟化剤、プロセスオイル、流動点−１５℃、動粘度（４０℃）９６ｍｍ２／ｓ、出光興産社製
重質炭酸カルシウム：充填剤、篩残分（３５０メッシュ）：０．５％以下（ＪＩＳ  Ｋ５１０１に準拠）、丸尾カルシウム社製
バルノックＤＮＢ：架橋剤、ポリ−ｐ−ジニトロソベンゼン、キノイド化合物、大内新興化学工業社製
（評価）
１．  粘着力
１−１．  ６０℃における粘着力
各実施例および各比較例の粘着シートにおける一方の剥離ライナーを粘着剤層から引き剥がし（図１の仮想線参照）、露出された粘着剤層を厚さ２５μｍのＰＥＴシートに貼着して、サンプルを作製し、ＪＴＣ規格（住宅外装テクニカルセンター規格）ＪＴＣ  Ｓ−０００３に準じて、粘着力を測定した。
【０１１５】
すなわち、幅２５ｍｍ、長さ２５０ｍｍの大きさにサンプルを切断して、これを評価用サンプルとし、評価用サンプルの他方の剥離ライナーを粘着剤層から引き剥がし、露出された粘着剤層をステンレス板（ＳＵＳ３０４製）に貼着し、その後、質量２ｋｇのローラーを１往復させることにより、評価用サンプルをステンレス板に圧着した。
【０１１６】
その後、評価用サンプルを６０℃で１時間養生した後、その温度で、剥離角度１８０度、引き剥がし速度３００ｍｍ／ｍｉｎにより、評価用サンプルのステンレス板に対する６０℃における粘着力を測定した。
１−２．  −１０℃における粘着力
養生の温度を６０℃から−１０℃に変更した以外は、上記「１．１」と同様にして、サンプルのステンレス板に対する−１０℃における粘着力を測定した。
２．  剪断貯蔵弾性率Ｇ’
各実施例および各比較例の粘着シートにおける一方の剥離ライナーを粘着剤層から引き剥がし（図１の仮想線参照）、露出された粘着剤層から粘着剤組成物（サンプル）を採取して、これらの−１０℃および６０℃における剪断貯蔵弾性率Ｇ’を、以下の動的粘弾性測定装置および条件により測定した。
【０１１７】
動的粘弾性測定装置：ＡＲＥＳ、レオメトリック・サイエンティフィック社製
使用治具          ：パラレルプレート
サンプル厚さ（プレート間ギャップ）約１．０ｍｍ
プレートの直径７．９ｍｍ
測定条件          ：初期ひずみ０．１％
昇温速度５℃／分
周波数１Ｈｚ
温度範囲−６０〜７０℃
３．  保持力  
各実施例および各比較例の粘着シートにおける一方の剥離ライナーを粘着剤層から引き剥がし（図１の仮想線参照）、露出された粘着剤層を厚さ２５μｍのＰＥＴシート（基材）に貼着して、サンプルを作製し、保持力を、ＴＣ規格ＪＴＣ  Ｓ−０００３に準じて測定した。
【０１１８】
すなわち、まず、図５に示すように、サンプル（１０）を幅２５ｍｍ、長さ１５０ｍｍの大きさに切断し、これを評価用サンプル（１０）とした。
【０１１９】
別途、幅５０ｍｍ、長さ１２５ｍｍの大きさに切断したステンレス板（ＳＵＳ３０４製）（９）を用意した。ステンレス板（９）の長手方向一端部には、厚み方向を貫通する丸穴（８）を形成した。
【０１２０】
次いで、評価用サンプル（１０）における他方の剥離ライナー（２）を粘着剤層（１）から引き剥がし（図２Ａの仮想線参照）、評価用サンプル（１０）において露出された粘着剤層（１）の長手方向一端部（長さ２５ｍｍ）を、ステンレス板（９）の長手方向他端部（長さ２５ｍｍ）の幅方向中央部に貼着した（貼着サイズ２５ｍｍ×２５ｍｍ）。その後、質量２ｋｇのローラーを１往復させることにより、評価用サンプル（１０）をステンレス板（９）に圧着した。
【０１２１】
その後、評価用サンプル（１０）を６０℃で１時間養生後、ステンレス板（９）の丸穴（８）を固定し、評価用サンプル（１０）の長手方向他端部に質量２００ｇのおもりを取り付けて、矢印の方向に、評価用サンプル（１０）を垂下させて、５分経過後、評価用サンプル（１０）がステンレス板（９）に対して下方にずれる距離（ずれ）を測定し、下記の評価基準に従って、保持力を評価した。
【０１２２】
○：ずれが５ｍｍ以下であった。
【０１２３】
×：ずれが５ｍｍを超えた。
【符号の説明】
【０１２４】
１     粘着剤層
２     剥離シート
３     粘着シート
４     施工対象
５     透湿防水粘着シート
６     基材
７     透湿防水シート
８     丸穴
９     ステンレス板
１０   評価用サンプル（サンプル）
【図１】
2015040280.tif 000004
【図２】
2015040280.tif 000005
【図３】
2015040280.tif 000006
【図４】
2015040280.tif 000007
【図５】
2015040280.tif 000008